(57)【要約】【課題】  細胞の付着性を損なうことなく、生体組織欠損部等に任意に充填されたときに、周囲の隙間を均一に形成することができる生体組織補填体を効率よく製造する。【解決手段】  ブロック状または顆粒状のリン酸カルシウム多孔体２を容器６内に収容し、該容器６を所定の軸線回りに偏心回転運動させるステップと、容器６内に細胞懸濁液７を供給し、容器６を、再度所定の軸線回りに偏心回転運動させるステップとを備える生体組織補填体１の製造方法を提供する。【選択図】    図２
2005296113.tif 000002
【特許請求の範囲】
【請求項１】
ブロック状または顆粒状のリン酸カルシウム多孔体を容器内に収容し、該容器を所定の軸線回りに偏心回転運動させるステップと、
容器内に細胞懸濁液を供給し、容器を、再度所定の軸線回りに偏心回転運動させるステップとを備える生体組織補填体の製造方法。
【請求項２】
リン酸カルシウム多孔体が、４０〜９０％の気孔率を有する請求項１に記載の生体組織補填体の製造方法。
【請求項３】
容器が円筒状の内面と、その下部に下方に向かって径寸法が漸次小さくなるテーパ内面とを有する請求項１または請求項２に記載の生体組織補填体の製造方法。
【請求項４】
容器が円筒状の内面に、突起を有する請求項１から請求項３のいずれか１項に記載の生体組織補填体の製造方法。
【請求項５】
容器が円筒状の内面を備え、
リン酸カルシウム多孔体が、容器の内面に沿う円筒ブロック状に形成されている請求項１または請求項２に記載の生体組織補填体の製造方法。
【発明の詳細な説明】
【技術分野】
【０００１】
この発明は、生体組織補填体の製造方法に関するものである。
【背景技術】
【０００２】
近年、骨腫瘍摘出や外傷等により生じた骨の欠損部に、骨補填材を補填することにより、骨を再生させて欠損部を修復することが可能になってきている。骨補填材としては、ハイドロキシアパタイト（ＨＡＰ）やリン酸三カルシウム（ＴＣＰ）が知られているが、体内に異物を残さないとする考え方から、例えば、β−ＴＣＰのようなリン酸カルシウム多孔体からなる足場材が使用される。β−ＴＣＰを骨欠損部の骨細胞に接触させておくと、破骨細胞がβ−ＴＣＰを吸収し、骨芽細胞が新しい骨を形成する、いわゆるリモデリングが行われる。すなわち、骨欠損部に補填された骨補填材は、経時的に自家骨に置換されていくことになる（例えば、非特許文献１参照）。
【０００３】
骨補填材の形態としては、一般に、立方体ブロック状、顆粒状等の形態が知られており、骨欠損部の形態に合わせて、適宜選択されるようになっている。比較的広範囲にわたる骨欠損部の場合には、大きめの立方体ブロック状の骨補填材によって大部分の容積を埋めるとともに、それよりも小さい立方体ブロック状の骨補填材によって隙間を埋め、さらに小さな隙間には顆粒状の骨補填材を充填することが行われる。
【非特許文献１】植村他２名，「生分解性β−ＴＣＰ多孔材料を用いた骨におけるティッシュエンジニアリング−生体内で強度を増す新しい材料オスフェリオン−」，メディカル朝日，朝日新聞社，２００１年１０月１日，第３０巻，第１０号，ｐ．４６−４９
【発明の開示】
【発明が解決しようとする課題】
【０００４】
骨補填材が粉体である場合には、種々の骨欠損部に固有の複雑な形態に合わせるようにして内容積全体を隙間なく高い密度で充填することができる。しかしながら、粉体では、完全に隙間が塞がれるため、細胞が成長する際の経路や、細胞への栄養分の補給、細胞からの老廃物の排出用の経路を確保することができない。このため、立方体ブロック状または顆粒状のリン酸カルシウム多孔体が使用されるが、立方体ブロック状の骨補填体は角部を有しているために、整然と補填されない限り、その周囲に不均一な隙間が形成されてしまう不都合がある。また、顆粒状の骨補填材は、立方体ブロック状の骨補填体ほどではないが、各顆粒体は不規則な形態を有しているために、やはり顆粒体相互間の隙間は、不均一なものとなり易い。立方体ブロック状の骨補填体どうしの隙間を顆粒状の骨補填材で埋める方法によっても同様に、大きな隙間と小さな隙間が生ずることになる。
【０００５】
このように、骨補填材を始めとする生体組織補填材の周囲に不均一な隙間が形成されてしまう場合には、以下の不都合が考えられる。
第１に、上記のように生体組織補填材の周囲に不均一な隙間が形成されてしまう場合、生体組織の欠損部に補填された状態においては、周囲に流れる体液の流れが不均一となる。その結果、生体組織補填材を足場として成長する細胞の密度が不均一となり、生体組織が均一に再生されないという不都合がある。
第２に、人工肝臓等のバイオリアクタの内部空間に充填された生体組織補填材の周囲に不均一な隙間が形成されてしまう場合には、内部空間全体にわたってバイオリアクタとしての機能を実現することができず、高い性能を得ることができないという不都合がある。
【０００６】
第３に、このように不均一な隙間が形成された状態で生体組織補填材が細胞とともに培地内に投入されて培養される場合には、細胞の分布が不均一になり、出荷検査等において正確な判定ができないという不都合がある。すなわち、出荷検査において採取したサンプルに比較的多くの細胞が存在していたため出荷許可判定を行ったら、実際には、他の部位には全く細胞が存在していなかったり、その逆に、サンプルに全く細胞が存在していないために培養を続行したら、実際には他の場所では十分に細胞の増殖が行われていたりする事態も考えられる。これを回避するためには、２カ所以上からサンプルを採取して検査を行う必要があり、作業工数が増えてしまう不都合がある。
【０００７】
この発明は、上述した事情に鑑みてなされたものであって、細胞の付着性を損なうことなく、生体組織欠損部等に任意に充填されたときに、周囲の隙間を均一に形成することができる生体組織補填体を効率よく製造する製造方法を提供することを目的としている。
【課題を解決するための手段】
【０００８】
上記目的を達成するために、本発明は、以下の手段を提供する。
本発明は、ブロック状または顆粒状のリン酸カルシウム多孔体を容器内に収容し、該容器を所定の軸線回りに偏心回転運動させるステップと、容器内に細胞懸濁液を供給し、容器を、再度所定の軸線回りに偏心回転運動させるステップとを備える生体組織補填体の製造方法を提供する。
【０００９】
本発明によれば、偏心回転させられた容器内において、ブロック状または立方体状のリン酸カルシウム多孔体が、容器の内壁と衝突してその角部を削られる。その結果、リン酸カルシウム多孔体はその角部を削られて球体に近づくので、どのような姿勢で相互に組み合わせられても、他のリン酸カルシウム多孔体との間に均一な隙間を形成することができる。また、過剰な隙間を空けて充填されることがなく、充填効率も高めることができる。
さらに、本発明によれば、ブロック状または顆粒状のリン酸カルシウム多孔体の角部を削るので、その体積の全体にわたって均等な気孔率を有するという利点がある。
【００１０】
そして、このようにして球体状に構成されたリン酸カルシウム多孔体を収容した容器内に細胞懸濁液を供給して再度偏心回転運動させることにより、細胞懸濁液内の細胞が、リン酸カルシウム多孔体の内部に浸透するように播種されることになる。その結果、容器を入れ替えることなく、内部まで細胞が浸透した生体組織補填体を効率的に製造することができる。
【００１１】
上記発明においては、リン酸カルシウム多孔体が、４０〜９０％の気孔率を有することが好ましい。球状のリン酸カルシウム多孔体を製造する場合、気孔率が小さい場合には、容器内において偏心回転運動させただけでは、角部はある程度までしか削れないので球体状の生体組織補填材を得ることができず、気孔率が大きすぎると、偏心回転させられる間に破砕されてしまうことになる。また、上記範囲の気孔率を有する場合には、内部への細胞の成長や、内部の細胞への栄養分の補給や、細胞からの老廃物の排出を容易に行うことができ、迅速かつ健全な生体組織の再生を図ることができる。
【００１２】
また、上記発明においては、容器が円筒状の内面と、その下部に下方に向かって径寸法が漸次小さくなるテーパ内面とを有することが好ましい。
このような容器の偏心回転運動を開始すると、底部に配置されていたリン酸カルシウム多孔体が、テーパ内面を転がりながら上昇し、テーパ内面と円筒状内面との境界付近に留まって容器の内面を転がり続けることになる。このとき、リン酸カルシウム多孔体は、容器のテーパ内面と、円筒状の内面の両方に衝突して不規則に回転させられる結果、その角部を効率よく削られて、迅速に球体状のリン酸カルシウム多孔体が製造され、また、細胞の播種により迅速に生体組織補填体が製造されることになる。
【００１３】
また、上記発明においては、容器が円筒状の内面に、突起を有することが好ましい。容器内においてリン酸カルシウム多孔体が転がる際に、突起との衝突によって、効率よく角部を削られる。その結果、さらに効率的に球体状の生体組織補填体を製造することができる。
【００１４】
さらに、上記発明においては、容器が円筒状の内面を備え、リン酸カルシウム多孔体が、容器の内面に沿う円筒ブロック状に形成されていることとしてもよい。
このようにすることで、細胞懸濁液とともに偏心回転運動させることにより、細胞が容器の内面に沿って旋回させられる旋回流が形成される際、遠心力によって半径方向外方に移動させられるので、円筒ブロック状のリン酸カルシウム多孔体の中央貫通孔からも効率よく播種され、内部まで細胞が浸透した生体組織補填体を効率的に製造することができる。
【発明の効果】
【００１５】
本発明によれば、ブロック状または顆粒状のリン酸カルシウム多孔体の角部を削って、簡易に、球体状の生体組織補填材を製造し、製造された生体組織補填材に対し、容器を入れ替えることなく、細胞を効率的に播種する。その結果、内部まで細胞が浸透した生体組織補填体を効率的に製造することができるという効果を奏する。
【発明を実施するための最良の形態】
【００１６】
本発明の一実施形態に係る生体組織補填体の製造方法について、図１および図２を参照して以下に説明する。
本実施形態に係る生体組織補填体１を製造するには、図１に示されるように、まず、立方体ブロック状のリン酸カルシウム多孔体２を製造する。立方体ブロック状のリン酸カルシウム多孔体２の材料としては、例えば、βーＴＣＰを用いる。リン酸カルシウム多孔体２は、例えば、図１（ａ）に示されるように、浅底の箱状容器３内に、βーＴＣＰを所定の媒体に混合してなるスラリー４を所定の深さになるまで注入し、これを焼結することにより、同図（ｂ）に示されるように、平板状のリン酸カルシウム多孔体５を製造する。次いで、これを賽の目に切断することにより同図（ｃ）に示されるように立方体ブロック状のリン酸カルシウム多孔体２が得られる。
このようにして得られた各立方体ブロック状のリン酸カルシウム多孔体２は、平板状のリン酸カルシウム多孔体５の一部を切り出したものであり、その内部から表面に至るまでの体積の全域において均質な気孔率を有するように構成されている。
【００１７】
次に、このように構成された立方体ブロック状のリン酸カルシウム多孔体２を、図２に示されるように、例えば、（ａ）円筒状の容器６内に投入して、（ｂ）容器６ごと振動させることにより、（ｃ）角部の削れた図３に示されるようなリン酸カルシウム多孔体２′が得られる。このように構成されたリン酸カルシウム多孔体２′は、均一な気孔率を有する立方体ブロック状のリン酸カルシウム多孔体２の角部を丸めただけであるので、同様に、内部から表面まで均一な気孔率を有する略球体状に形成される。なお、製造時にリン酸カルシウム多孔体２の粉体が外表面に付着することになるが、洗浄により簡易に除去することができる。
【００１８】
この場合において、振動の形態としては、任意の振動方式によっても、ある程度角部を削る効果を得ることができるが、図４に示されるように、容器６の姿勢および方向を保持したまま、該容器６の軸線から水平方向に離れた軸線Ａ回りに、容器６を回転運動させる、いわゆる偏心回転振動を行うことにより、効果的に角部を丸めることができる。このような振動を与えることにより、内部の立方体ブロック状のリン酸カルシウム多孔体２は、容器６の内面を転がるように移動させられる結果、角部を容器６の内面に衝突させて略球体状に形成されることになる。
【００１９】
次に、図２（ｃ）に示されるように、略球体状のリン酸カルシウム多孔体２′が形成された状態で、同図（ｄ）に示されるように、容器６内に、細胞懸濁液７を供給する。細胞懸濁液７は、例えば、提供者から取り出した骨髄細胞８と、所定の培養液とを混合したものである。培養液は、例えば、ＭＥＭ(Minimal Essential Medium：最小必須培地)、抗生剤を任意の配合比率で混合したものである。
【００２０】
このようにして容器内に細胞懸濁液７と略球体状のリン酸カルシウム多孔体２′とが収容された状態で、図２（ｅ）に示されるように、容器６を振動させる。振動の形態は任意でよいが、図２（ｂ）において説明したのと同様に、容器６の姿勢および方向を保持したまま、該容器６の軸線から水平方向に離れた軸線Ａ回りに、容器６を回転運動させる、いわゆる偏心回転振動を行うことが好ましい。
【００２１】
このようにすることで、容器６内には容器６内面に沿って流れる旋回流Ｃが発生するので、細胞懸濁液７およびリン酸カルシウム多孔体２′は、旋回流Ｃによって容器６内面に沿って同一の流路を流れるようになる。この場合において、細胞懸濁液７とリン酸カルシウム多孔体２′との比重が異なるために、両者間に相対速度が生じ、この相対速度によって、細胞懸濁液７内の骨髄細胞８とリン酸カルシウム多孔体２′とが接触させられることになる。
【００２２】
リン酸カルシウム多孔体２′は、上述したように、内部から表面に至るまで均一な気孔率を有する略球体状に形成されているので、細胞懸濁液７内に浮遊する骨髄細胞８は、リン酸カルシウム多孔体２′の表面に接触するとこれに容易に付着することができる。そして、リン酸カルシウム多孔体２′の表面に付着した骨髄細胞８は、リン酸カルシウム多孔体２′の周囲に発生している旋回流Ｃによってリン酸カルシウム多孔体２′の内部に浸透させられることになる。その結果、図２（ｆ）に示されるように、内部にまで骨髄細胞８が浸透した生体組織補填体１が製造される。
【００２３】
本実施形態に係る生体組織補填体１の製造方法によれば、略球体状のリン酸カルシウム多孔体２′の内部にまで骨髄細胞８が播種された状態の生体組織補填体１が製造されるので、生体組織補填体１自体には方向性がなく、任意に生体組織の欠損部やバイオリアクタの内部空間内に充填しても、図５に示されるように、生体組織補填体１どうしの間に形成される隙間Ｓを均一にすることができる。その結果、各生体組織補填体１の周囲に体液や作動流体の均一な流れを形成することができ、細胞の増殖やバイオリアクタとしての機能を各部において均一に達成することができる。
【００２４】
また、本実施形態に係る生体組織補填体１の製造方法によれば、略球体状のリン酸カルシウム多孔体２′を製造する容器６およびその製造の際に使用する偏心回転運動を生じさせる装置をそのまま利用して骨髄細胞８の播種を行うことができるので、製造装置および製造工程を簡易にすることができる。
【００２５】
また、本実施形態に係る生体組織補填体１を、さらに培養して骨髄細胞８を成長させることとしてもよい。この場合には、培養容器（図示略）内に貯留した培地内に収容し、静置あるいは還流しながら、所定の培養条件、例えば、温度３７℃±０．５℃、湿度１００％、ＣＯ２濃度５％の条件下において培養する。本実施形態に係る生体組織補填体１によれば、各生体組織補填体１自体が略球体状に形成されているので、隣接する他の生体組織補填体１との間に形成される隙間Ｓが、培養容器内の各場所においてほぼ均一に形成される。したがって、骨髄細胞８は、全ての生体組織補填体１において同様に増殖することができる。
【００２６】
この場合において、生体組織補填体１の出荷検査等の検査は、製造された生体組織補填体の一部をサンプルとして採取して細胞数を測定することにより行われるが、培養された生体組織補填体１は、各所において細胞が均一に成長しているため、どの場所から採取しても同等の細胞が成長しており、正確な出荷判定を行うことができるという効果がある。特に、複数のサンプルを採取して平均をとるような作業を行わなくて済み、出荷検査に要する工数を削減することができる。
【００２７】
なお、本実施形態においてはリン酸カルシウム多孔体２′を、角部が削れて略球体状に形成される程度に偏心回転運動させることとしたが、これに限定されるものではなく、さらに偏心回転運動を続けることにより、ほぼ球体に形成することにしてもよい。
また、リン酸カルシウム多孔体２′の例としてβ−ＴＣＰを例に挙げたが、これに代えて、ＨＡＰ他のリン酸カルシウム多孔体を採用してもよい。
【００２８】
また、図６に示されるように、容器６の形態を、底部にテーパ面６ａを有し、その上方に円筒面６ｂが接続された形状に形成することにより、角部が削れる効果が高いという知見が得られた。静止状態において底部のテーパ面６ａ上に配置された立方体ブロック状のリン酸カルシウム多孔体２は、容器６が偏心回転運動させられると、テーパ面６ａを転がりながら、遠心力によってテーパ面６ａを上方に移動し、テーパ面６ａと円筒面６ｂとの境界位置近傍で上下方向の移動を停止して容器６内部を周方向に転がるようになる。このとき、立方体ブロック状のリン酸カルシウム多孔体２は、円筒面６ｂのみならずテーパ面６ａにも接触して不規則に回転しながら容器６の内面を転がるので、角部が効率的に削られて略球体状に形成されることになる。
【００２９】
また、図７に示されるように、容器６の内面に、立方体ブロック状のリン酸カルシウム多孔体２を衝突させる衝突板９を設けたり、図８に示されるように、フィン状の突起１０を設けたりしてもよい。また、容器６の内面を粗面化するだけでも効果的である。
【００３０】
また、容器６内に、立方体ブロック状のリン酸カルシウム多孔体２のみを収容して振動させる場合について説明したが、これに代えて、リン酸カルシウム多孔体２とともに、該リン酸カルシウム多孔体２よりも比重が重くかつ硬質の材質からなる研磨剤、例えば、ステンレス、チタン等の細胞毒性を示さない金属材料や、ジルコニア等の生体適合性セラミックスからなる粒を混合して振動させることにすれば効果的である。
さらに、上記の研磨剤の代わりに、水、培養液等の液体を立方体ブロック状のリン酸カルシウム多孔体２に加えて振動させてもよい。
【００３１】
また、立方体ブロック状のリン酸カルシウム多孔体２について例を挙げて説明したが、これに代えて、顆粒状、あるいは他の形態のブロック状のリン酸カルシウム多孔体２を容器６内に収容して振動させることにしても、同様の効果が得られる。
さらに、単一の大きさの立方体ブロック状のリン酸カルシウム多孔体２のみを容器６に収容して振動させることにしたが、これに代えて、異なるサイズのリン酸カルシウム多孔体２を同時に収容して振動させることにしてもよい。
【００３２】
また、本実施形態に係る生体組織補填体１の製造方法は、リン酸カルシウム多孔体２の角部を削る工程を含むが、図９に示されるように、立方体ブロック状のリン酸カルシウム多孔体２を細胞懸濁液７とともに容器６内に投入して、容器６を偏心回転運動させることとしても、骨髄細胞８をリン酸カルシウム多孔体２内に浸透させることができるという効果はある。したがって、各生体組織補填体１間の隙間を均一にする必要がない用途に利用される場合には、この細胞播種方法を用いることにより、内部まで骨髄細胞８を浸透させた生体組織補填体１を得ることで済む。
【００３３】
この場合には、図１０に示されるように、容器６の内部にリン酸カルシウム多孔体２を保持する突起１１を設けておくことが好ましい。このようにすると、偏心回転運動させられる際に、リン酸カルシウム多孔体２が容器６に固定され、その周囲に細胞懸濁液７の旋回流Ｃが形成されるので、骨髄細胞８とリン酸カルシウム多孔体２との相対速度を増大させて、リン酸カルシウム多孔体２内部への骨髄細胞８の浸透速度を高めることができる。
【００３４】
また、立方体ブロック状のリン酸カルシウム多孔体２に代えて、図１１に示されるように、容器６の内面に沿う円筒ブロック状のリン酸カルシウム多孔体１２を採用してもよい。細胞懸濁液７およびリン酸カルシウム多孔体１２を投入した容器６を偏心回転運動させると、細胞懸濁液７の旋回流Ｃが形成されるが、その際に、骨髄細胞８は容器６の中央部から半径方向外方に向かって移動させられる。その結果、円筒ブロック状のリン酸カルシウム多孔体１２の中央貫通孔１２ａの内側に配されていた骨髄細胞８が半径方向外方に配されているリン酸カルシウム多孔体１２に向けて流れるので、リン酸カルシウム多孔体１２の中央貫通孔１２ａ内面側から骨髄細胞８が播種されることになる。
【００３５】
（実施例）
次に、上記実施形態に係る生体組織補填体１の製造方法の一実施例について説明する。
この実施例においては、容器６としてポリプロピレン製の５０ｍｌの容積を有する円筒状の容器６を用いて実施した。また、偏心回転運動の偏心量は４ｍｍ、回転数は５００ｒｐｍとした。各容器６には一辺が５ｍｍの立方体ブロック状のリン酸カルシウム多孔体２を１個入れ、２×１０５個の細胞を２ｍｌの培養液に含有させた細胞懸濁液７を投入した。偏心回転運動の時間は約５分間である。
【００３６】
実験結果を図１２に示す。これによれば、偏心回転運動をさせた場合は、偏心回転運動を行わなかった場合と比較して３〜４倍の数の骨髄細胞８がリン酸カルシウム多孔体２の内部に浸透していることがわかった。
【００３７】
また、同様の実験を偏心回転運動の回転数を０〜５００ｒｐｍに変化させた場合、および、回転数５００ｒｐｍに固定して振動処理時間を０〜１０分間まで変化させた場合について行った結果を図１３および図１４に示す。これらの図において、細胞数比は、細胞数比＝（振動させた場合の細胞数）／（振動させなかった場合の細胞数）として計算した。これによれば、回転数、振動処理時間ともに、その値が大きければ大きいほど多くの細胞を播種できるが、その値は一定の回転数および振動処理時間において収束することがわかった。
【００３８】
なお、上記実施例はあくまでも一例であって、容器６の大きさは、１０ｍｌ〜５００ｍｌが好ましく、５０ｍｌ〜２００ｍｌであることがさらに好ましい。また、偏心回転運動の偏心量および回転速度も任意に設定してよい。また、容器６の材質としては、ポリプロピレンに限られず、ポリエチレン等の生体適合性のある高分子材料やステンレス、チタン等の細胞毒性を有しない金属材料を用いてもよい。
【図面の簡単な説明】
【００３９】
【図１】本発明の一実施形態に係る生体組織補填体の製造方法の一部を示す説明図である。
【図２】図１の生体組織補填体の製造方法における振動工程および播種工程を示す説明図である。
【図３】図１の振動工程において製造される略球体状のリン酸カルシウム多孔体を示す斜視図である。
【図４】図２の振動工程における容器の動きを説明する平面図である。
【図５】図１の製造方法により製造された生体組織補填体が充填された状態を示す図である。
【図６】図２の振動工程において使用される容器の第１の変形例を示す部分的な縦断面図である。
【図７】図２の振動工程において使用される容器の第２の変形例を示す縦断面図である。
【図８】図２の振動工程において使用される容器の第３の変形例を示す縦断面図である。
【図９】図１の生体組織補填体の製造方法の変形例を示す説明図である。
【図１０】図９の製造方法に用いる容器の一例を示す平面図である。
【図１１】図１の生体組織補填体の製造方法の他の変形例を示す図である。
【図１２】図１の製造方法による実験結果を示すグラフである。
【図１３】偏心回転運動の回転数に対する細胞数比のグラフである。
【図１４】偏心回転運動の振動処理時間に対する細胞数比のグラフである。
【符号の説明】
【００４０】
１  生体組織補填体
２，２′，１２  リン酸カルシウム多孔体
６  容器
６ａ  テーパ内面
６ｂ  円筒面（内面）
７  細胞懸濁液
８  骨髄細胞（細胞）
９  衝突板（突起）
１０  突起
【図１】
2005296113.tif 000003
【図２】
2005296113.tif 000004
【図３】
2005296113.tif 000005
【図４】
2005296113.tif 000006
【図５】
2005296113.tif 000007
【図６】
2005296113.tif 000008
【図７】
2005296113.tif 000009
【図８】
2005296113.tif 000010
【図９】
2005296113.tif 000011
【図１０】
2005296113.tif 000012
【図１１】
2005296113.tif 000013
【図１２】
2005296113.tif 000014
【図１３】
2005296113.tif 000015
【図１４】
2005296113.tif 000016